(57)【要約】  本発明は結合剤として重合結合剤を利用して木工品、或いは装飾品を接着する方法である。重合結合剤にはデンプンと重合高分子材料が含まれている。結合剤の製作方法は下記の通り：まず、デンプンと重合高分子を改質する。次に改質したデンプンと重合高分子を２０°〜１００°Ｃという温度の容器に入れて枝接ぎ重合をして重合結合剤を製作する。本発明はすべての木質材料の製品を接着することができる。例えば、木質家具、布家具、厨房家具、ベニア板、細木工板、密度板、化粧合板。本発明の結合剤を利用して接着した製品は４８時間浸水して裂けない。かつ６３℃のお湯で３時間煮ても裂けない。標準見本切取強度の乾強度は５〜１４ｍｐａ、湿強度は２〜７ｍｐａに達することができる。また、内壁塗料、パテ、内壁タイル、壁紙、壁布、装飾用貼紙、カーペット、皮革にも使用することができる。【特許請求の範囲】
【請求項１】
結合剤として重合結合剤を利用して木工品、或いは装飾品を接着する方法である。重合結合剤にはデンプンと重合高分子材料が含まれている。結合剤の製作方法は下記の通り：まず、デンプンと重合高分子を改質する。次に改質したデンプンと重合高分子を２０°〜１００°Ｃという温度、５０°〜６５°Ｃという最良温度の容器に入れて枝接ぎ重合をして重合結合剤を製作する。デンプンの改質手順は下記の通り：
デンプンの酸化改質：酸化の目的はデンプン分子にある一部分の水酸基（ＯＨ）を酸化してアルデヒド基と水酸基（ＣＯＯＨ）を形成する。Ｃ１一Ｃ６炭素原子の原子団において選択的に酸化する。ペーハー６〜１４とするアルカリデンプン水溶液で酸化し、酸化剤の用量は０．８〜１０％とし、デンプン水溶液の温度は３０°〜１００°Ｃ、最良温度は４０°〜５５°Ｃとする。アルデヒド基は防食の働きを持つ。水酸基は木質繊維に対して接着力強化の機能を持つ。
製作した上記の結合剤を木工品に接着する手順は下記の通り：
−１０〜５０℃という温度において、接着する必要な二つの木工品の表面に上記の結合剤を塗布する。二つの木工品のもう一側表面に５キロ以上の圧力をかけ、常温で５〜２５分間表面を乾燥させる。２４時間以内固化させる。この結合剤は木質で作ったすべての各種類の製品を接着することができる。本発明の結合剤を利用して接着した製品は４８時間浸水して裂けない。かつ６３℃のお湯で３時間煮ても裂けない。標準見本切取強度の乾強度は５〜１４ｍｐａ、湿強度は２〜７ｍｐａに達することができる。
【請求項２】
請求項１デンプンと重合高分子材料を結合剤にして木工品を接着する方法において述べた木工品は下記の製品の一つである。即ち木質家具、布家具、厨房家具、ベニア板、密度板、細木工板、化粧合板である。
【請求項３】
請求項１デンプンと重合高分子材料を結合剤にして木工品を接着する方法において述べた装飾品は下記の製品の一つである。即ち内壁塗料、パテ、内壁タイル、装飾用貼紙、壁紙、壁布、カーペット、皮革である。
【請求項４】
請求項１において述べた方法の特徴は述べたデンプン改質手順がさらに下記の手順を含めることである。
酸化改質をしたデンプン溶液をペースト状改質する。ペースト状改質はアルカリ水溶液で行う。ペースト状にするのは酸化の基でデンプン分子にある残りの水酸基を引き続き改質する。改質方法は適量のアルカリ溶液を絶えず入れる。デンプン分子にある水酸基（ＯＨ）をデンプンナトリウム（ｓｔ＿ＯＮａ）に変えさせる。この時、反応中のコロイド液体は薄いから濃いへ変え、粘度も高まる。アルカリ溶液の添加量は１〜１５％とする。或いはペーハー７〜２０間とする。アルカリデンプン水溶液の温度は３０°〜１００°Ｃ、最良温度は５０°〜６５°Ｃとする。
【請求項５】
請求項４において述べた方法の特徴は述べたデンプン改質手順がさらに下記の手順を含めることである。
ペースト状改質したデンプンに対してさらにエーテル化改質を行う。つまり、デンプン分子にある水酸基と水酸基化合物にある水酸基と、酸素原子の連結でもう一種類のデンプン誘導体を形成することである。エーテル化改質の改質剤は酸類、或いはエポキシクロロプロパン類である。３０°〜９０°Ｃ、最良温度５０°〜６５°Ｃのコロイド液体においては、酸、或いはエポキシクロロプロパン類とデンプンとの反応によってエーテル化デンプン誘導体を形成する。酸、或いはエポキシクロロプロパン類の添加量は１〜１５％である。粘りと強靱性を増やしただけでなく、防食の働きも持つようになった。そして、耐水性と接着強度を増やすことができる。
エーテル化改質したデンプンは連結改質を行う。コロイド液体において適量の尿素を入れてデンプン分子に対して連結の働きを持つ。４０°〜８５°Ｃ、最良温度５０°〜６５°Ｃのコロイド液体において、尿素とデンプン分子にあるアルデヒド基、或いは酸化時に出たアルデヒド基は縮合の働きを持ち、ある高重合体になる。尿素の添加量は１〜１０％とする。コロイド液体の粘りと強度に対して補助の働きを持つ。
【請求項６】
請求項１において述べた方法の特徴は述べた重合高分子の改質がさらに下記の手順を含めることである。溶解したＰＶＡ（ポリビニル・アルコール）、或いはＰＶＡＣ（ポリビニル・アセテート）を乳化共重合改質する。乳化共重合法は下記の通り：溶解したＰＶＡ、或いはＰＶＡＣ溶液を５０℃〜９０℃、最良温度６５℃〜８０℃まで温度を下げる。乳化剤、開始剤及び適量のＶＡＣ（酢酸ビニル）、或いはＰＡ（ポリアクリル酸ナトリウム）を入れてエマルジョン・ポリメリゼーションを行う。緊密に連結しているＰＶＡコロイドを分散形のエマルジョン粒に形成させ、粘度を下げて流動性を増やす。開始剤の使用量は１〜１５％とし、ＶＡＣの使用量は３〜１５％とする。
【請求項７】
請求項１において述べた方法の特徴は述べた改質後のデンプンと重合高分子との枝接ぎ重合手順がさらに下記の手順を含めることである。
改質したデンプンと重合高分子を２０℃〜１００℃、最良温度６０℃〜８０℃の容器に入れて枝接ぎ重合を行ってお互いに作用し、最も優れる天然植物デンプン結合剤を製作する。
【発明の詳細な説明】
【発明の詳細な説明】
【０００１】
〔技術分野〕
本発明は工業用結合剤に属する。とりわけ結合剤としてデンプンと重合高分子材料を利用して木工品を接着する方法である。
【０００２】
〔背景技術〕
現有の技術においては、デンプンを利用して結合剤を製作するのは普通、紙質品などの製品の接着に使用している。接着強度は高くない。接着強度の高い製品をよく接着しにくいである。例えば、家具の木質製品の接着。
【０００３】
〔課題〕
結合剤として重合結合剤を利用して木工品、或いは装飾品を接着する方法である。
【０００４】
〔発明の詳細な説明〕
本発明の目的は存在している技術上の短所に対して、結合剤としてデンプンと重合高分子材料を利用して木工品を接着する方法である。本方法を利用して木質製品の接着強度を向上することができる。
【０００５】
結合剤として重合結合剤を利用して木工品、或いは装飾品を接着する方法である。重合結合剤の成分はデンプンと重合高分子材料が含まれている。結合剤を製作する方法手順は下記の通り：まずデンプンと重合高分子材料を改質する。次に改質したデンプンと重合高分子を２０°〜１００°Ｃという温度、４５°〜６５°Ｃという最良温度の容器に入れて枝接ぎ重合をして重合結合剤を製作する。デンプン改質手順がさらに下記の手順を含める。
【０００６】
デンプンの酸化改質：酸化の目的はデンプン分子にある一部分の水酸基（ＯＨ）を酸化してアルデヒド基と水酸基（ＣＯＯＨ）を形成する。Ｃ２一Ｃ６炭素原子の原子団において選択的に酸化する。ペーハー６〜１４とするアルカリデンプン水溶液で酸化し、酸化剤の用量は０．８〜１０％とし、デンプン水溶液の温度は３０°〜７０°Ｃとする。アルデヒド基は防食の働きを持つ。水酸基は木質繊維に対して接着力強化の機能を持つ。
【０００７】
デンプンペースト状改質：ペースト状改質はアルカリ水溶液で行う。ペースト状にするのは酸化の基でデンプン分子にある残りの水酸基を引き続き改質する。改質方法は適量のアルカリ溶液を絶えず入れる。デンプン分子にある水酸基（ＯＨ）をデンプンナトリウム（ｓｔ＿ＯＮａ）に変えさせる。この時、反応中のコロイド液体は薄いから濃いへ変え、粘度も高まる。アルカリ溶液の添加量は１〜１５％とする。
【０００８】
デンプンのエーテル化改質：デンプン分子にある水酸基と水酸基化合物にある水酸基と、酸素原子の連結でもう一種類のデンプン誘導体を形成する。エーテル化改質の改質剤は酸類、或いはエポキシクロロプロパン類である。３０°〜９０°Ｃ、最良温度５０°〜６５°Ｃのコロイド液体においては、酸、或いはエポキシクロロプロパン類とデンプンとの反応によってエーテル化デンプン誘導体を形成する。酸、或いはエポキシクロロプロパン類の添加量は１〜１５％である。粘りと強靱性を増やしただけでなく、防食の働きも持つようになった。そして、耐水性と接着強度を増やすことができる。
【０００９】
連結改質：コロイド液体において適量の尿素を入れてデンプン分子に対して連結の働きを持つ。４０°〜８５°Ｃ、最良温度５０°〜６５°Ｃのコロイド液体において、尿素とデンプン分子にあるアルデヒド基、或いは酸化時に出たアルデヒド基は縮合の働きを持ち、ある高重合体になる。尿素の添加量は１〜１０％とする。コロイド液体の粘りと強度に対して補助の働きを持つ。
【００１０】
述べた重合高分子の改質がさらに下記の手順を含める。溶解したＰＶＡ（ポリビニル・アルコール）、或いはＰＶＡＣ（ポリビニル・アセテート）を乳化共重合改質する。乳化共重合法は下記の通り：溶解したＰＶＡ、或いはＰＶＡＣ溶液を５０℃〜９０℃まで温度を下げる。乳化剤、開始剤及び適量のＶＡＣ（酢酸ビニル）、或いはＰＡ（ポリアクリル酸ナトリウム）を入れてエマルジョン・ポリメリゼーションを行う。緊密に連結しているＰＶＡコロイドを分散形のエマルジョン粒に形成させ、粘度を下げて流動性を増やす。開始剤の使用量は１〜１５％とし、ＶＡＣの使用量は３〜１５％とする。述べた改質後のデンプンと重合高分子との枝接ぎ重合手順がさらに下記の手順を含める。改質したデンプンと重合高分子を２０℃〜１００℃、最良温度５０℃〜６５℃の容器に入れて枝接ぎ重合を行ってお互いに作用し、最も優れる天然植物デンプン結合剤を製作する。
【００１１】
製作した上記の結合剤を木工品に接着する手順は下記の通り：
−１０〜５０℃という温度において、接着する必要な二つの木工品の表面に上記の結合剤を塗布する。二つの木工品のもう一側表面に５キロ以上の圧力をかけ、常温で５〜２５分間表面を乾燥させる。２４時間以内固化させる。この結合剤は木質で作ったすべての各種類の製品を接着することができる。本発明の結合剤を利用して接着した製品は４８時間浸水して裂けない。かつ６３℃のお湯で３時間煮ても裂けない。標準見本切取強度の乾強度は５〜１４ｍｐａ、湿強度は２〜７ｍｐａに達することができる。
【００１２】
上記の木質製品は下記製品の一つである。即ち木質家具、布家具、厨房家具、ベニア板、密度板、細木工板、化粧合板である。
【００１３】
上記の装飾品は下記製品の一つである。即ち内壁塗料、パテ、内壁タイル、装飾用貼紙、壁紙、壁布、カーペット、皮革である。
【００１４】
上記の結合剤は修正液にも使用することができる。
【００１５】
〔課題を解決するための手段〕
本発明は結合剤として重合結合剤を利用して木工品、或いは装飾品を接着する方法である。重合結合剤にはデンプンと重合高分子材料が含まれている。結合剤の製作方法は下記の通り：まず、デンプンと重合高分子を改質する。次に改質したデンプンと重合高分子を４０°〜８０°Ｃという温度の容器に入れて枝接ぎ重合をして重合結合剤を製作する。デンプン改質手順はスリーステップの改質手順に分けられて行う。
【００１６】
下記のスリーステップの改質手順における一つの手順、或いは二つの手順、或いは三つの手順を利用して改質する。結合剤の使い道、又は場所によってそのうちの一つの手順、或いは幾つかの手順を利用して改質する。結合強度の要求が高くない場合、そのうちの一つの手順、或いは二つの手順を利用して改質する。結合強度の要求が高い場合、スリーステップの手順を利用して改質する。スリーステップの改質手順の順序を変更することができる。以下はスリーステップの改質手順の具体的な操作流れを紹介する。
【００１７】
スリーステップ改質の原理はデンプン分子にあるＣ１一Ｃ６炭素原子で起こった異なる化学反応の原子団によって行う。測定の結果、Ｃ２、Ｃ３、Ｃ６における水酸基は化学反応能力を持つことがわかった。これはデンプン大分子が改質される内在の要因である。一つのデンプン分子に６００−６０００のグルコースが含まれているとわかった。単一の方法で製作した改質デンプン結合剤は改質と未改質との混合デンプン結合剤に過ぎない。結論としては、単一改質した残りの元デンプンは他の補助剤を入れて引き続き改質することができると判断できる。これはスリーステップ改質の理論的な基礎と背景である。
【００１８】
デンプンの酸化改質：酸化の目的はデンプン分子にある一部分の水酸基（ＯＨ）を酸化してアルデヒド基と水酸基（ＣＯＯＨ）を形成する。Ｃ１一Ｃ６炭素原子の原子団において選択的に酸化する。ペーハー６〜１４とするアルカリデンプン水溶液で酸化し、酸化剤の使用量は０．８〜１０％とし、アルカリデンプン水溶液の温度は３０°〜１００°Ｃ、最良温度は４０°〜５５°Ｃとする。アルデヒド基は防食の働きを持つ。水酸基は木質繊維に対して接着力強化の機能を持つ。
【００１９】
デンプンペースト状改質：ペースト状改質はアルカリ水溶液で行う。ペースト状にするのは酸化の基でデンプン分子にある残りの水酸基を引き続き改質する。改質方法は適量のアルカリ溶液を絶えず入れる。デンプン分子にある水酸基（ＯＨ）をデンプンナトリウム（ｓｔ＿ＯＮａ）に変えさせる。この時、反応中のコロイド液体は薄いから濃いへ変え、粘度も高まる。アルカリ溶液の添加量は１〜１５％とする。或いはペーハー７〜２０に達する。アルカリデンプン水溶液の温度は３０°〜１００°Ｃ、最良温度は５０°〜６５°Ｃとする。
【００２０】
デンプンのエーテル化改質：デンプン分子にある水酸基と水酸基化合物にある水酸基と、酸素原子の連結でもう一種類のデンプン誘導体を形成する。エーテル化改質の改質剤は酸類、或いはエポキシクロロプロパン類である。３０°〜７０°Ｃのコロイド液体においては、酸、或いはエポキシクロロプロパン類とデンプンとの反応によってエーテル化デンプン誘導体を形成する。酸、或いはエポキシクロロプロパン類の添加量は１〜１５％である。粘りと強靱性を増やしただけでなく、防食の働きも持つようになった。そして、耐水性と接着強度を増やすことができる。
【００２１】
連結改質：コロイド液体において適量の尿素を入れてデンプン分子に対して連結の働きを持つ。４０°〜８５°Ｃ、最良温度５０°〜６５°Ｃのコロイド液体において、尿素とデンプン分子にあるアルデヒド基、或いは酸化時に出たアルデヒド基は縮合の働きを持ち、ある高重合体になる。尿素の添加量は１〜１０％とする。コロイド液体の粘りと強度に対して補助の働きを持つ。
【００２２】
述べた重合高分子の改質がさらに下記の手順を含める。溶解したＰＶＡ（ポリビニル・アルコール）、或いはＰＶＡＣ（ポリビニル・アセテート）を乳化共重合改質する。乳化共重合法は下記の通り：溶解したＰＶＡ、或いはＰＶＡＣ溶液を５０℃〜１００℃、最良温度６５℃〜８５℃まで温度を下げる。乳化剤、開始剤及び適量のＶＡＣ（酢酸ビニル）、或いはＰＡ（ポリアクリル酸ナトリウム）を入れてエマルジョン・ポリメリゼーションを行う。緊密に連結しているＰＶＡコロイドを分散形のエマルジョン粒に形成させ、粘度を下げて流動性を増やす。開始剤の使用量は１〜１５％とし、ＶＡＣの使用量は３〜１５％とする。
【００２３】
述べた改質後のデンプンと重合高分子との枝接ぎ重合手順がさらに下記の手順を含める。改質したデンプンと重合高分子を２０℃〜１００℃、最良温度４５℃〜６５℃の容器に入れて枝接ぎ重合を行ってお互いに作用し、最も優れる天然植物デンプン結合剤を製作する。
【００２４】
製作した上記の結合剤を木工品に接着する手順は下記の通り：
−１０〜５０℃という温度において、接着する必要な二つの木工品の表面に上記の結合剤を塗布する。二つの木工品のもう一側表面に５キロ以上の圧力をかけ、常温で５〜２５分間表面を乾燥させる。２４時間以内固化させる。この結合剤は木質で作ったすべての各種類の製品を接着することができる。本発明の結合剤を利用して接着した製品は４８時間浸水して裂けない。かつ６３℃のお湯で３時間煮ても裂けない。標準見本切取強度の乾強度は５〜１４ｍｐａ、湿強度は２〜７ｍｐａに達することができる。
【００２５】
この結合剤は−１０〜５０℃の温度で使用し、常温で５〜２５分間表面乾燥し、２４時間以内固化することができる。標準見本に５キロ以上の圧力をかけてすべての木質材料で製作した各種類の製品を接着することができる。例えば、木質家具、布家具、厨房家具、ベニア板、細木工板、密度板、化粧合板。本発明の結合剤を利用して接着した製品は４８時間浸水して裂けない。かつ６３℃のお湯で３時間煮ても裂けない。標準見本切取強度の乾強度は５〜１４ｍｐａ、湿強度は２〜７ｍｐａに達することができる。また、内壁塗料、パテ、内壁タイル、壁紙、装飾用貼紙、壁布、カーペット、皮革にも使用することができる。
【００２６】
〔発明の効果〕
本発明の方法ですべての木質製品を接着することができる。例えば、木質家具、布家具、厨房家具、ベニア板、細木工板、密度板、化粧合板。本発明の結合剤を利用して接着した製品は４８時間浸水して裂けない。かつ６３℃のお湯で３時間煮ても裂けない。標準見本切取強度の乾強度は５〜１４ｍｐａ、湿強度は２〜７ｍｐａに達することができる。また、内壁塗料、パテ、内壁タイル、壁紙、壁布、装飾用貼紙、カーペット、皮革にも使用することができる。
【国際調査報告】
2008534717.tif 000002
2008534717.tif 000003
2008534717.tif 000004
2008534717.tif 000005